【事件の表示】
　平成２年特許願第５０６６５４号「製紙機フェルト」拒絶査定に対する審判事件〔（平成２年１１月１日国際公開ＷＯ９０／１２９１８、平成４年１月１６日国内公表特許出願公表平４−５００２４７号）について、次のとおり審決する。
【結論】
　本件審判の請求は、成り立たない。
【理由】
１．手続きの経緯・本件発明
　本件出願は、平成２年４月２３日の特許出願であって、本件発明は、補正された明細書の特許請求の範囲の請求項１〜請求項１５に記載された「製紙機フェルト」にあるものと認められるところ、その請求項１に係る発明（以下、「本件第１発明」という。）は、明細書および図面の記載からみて次のとおりのものと認められる。
「製紙機の形成部、プレス部または乾燥部で使用する製紙機用布であって、繊維構造を有するものにおいて、前記繊維構造の繊維が主に、テレフタル酸、１，４−ジメチロールシクロヘキサンおよびイソフタル酸のコポリマーであるポリエステル材料の構成からなり、ポリエステル材料がポリエチレンテレフタレートを含有してなる布に比べて長い寿命を示し、かつ、前記繊維が２６０℃よりも高い融点を有していることを特徴とする製紙機用布。」
２．引用例に記載された発明
　これに対して、当審における平成１０年１１月１１日付けの拒絶理由に引用したＨ．Ｆ．ＭＡＲＫ外２名著、松崎啓、温品謙二共訳「化学繊維ＩＩＩ」（昭４６−５−２０）丸善、第７３〜１１２頁（以下、「引用例１」という。）には、１，４−シクロヘキサンジメタノールのポリエステルについて次のように記載されている。なお、記載中のＰＣＨＤＴは、ポリ（１，４−シクロヘキシレンジメチレンテレフタレート）の略記号であり、ＣＨＤＭは、１，４−シクロヘキサンジメタノールの略記号である。
　▲１▼第９１頁下から４行〜第９３頁第６行
「（ｉｉ）イソフタル酸との共重合ポリエステル
　熱的性質　　図３．１６はイソフタル酸で改質したＰＣＨＤＴ（６８％トランス）の熱的性質を示す。この場合、イソフタル酸のホモポリエステルは非晶性である。したがって、テレフタロイル基に基づく結晶性が消滅するにつれてポリマーは有機ガラス状となる。図３．１６から明らかなように、結晶規則性はイソフタル酸含有量が増大するにつれて急激に阻害される。このとき融点Ｔｍ、溶融状態から冷却した場合の結晶化温度Ｔｃが急落する。
　・・・
　物理的性質　　１，４−シクロヘキサンジメタノール（６８％トランス）とテレフタル酸８３／イソフタル酸１７のモル比のポリエステルから得られたフィルムの物理的性質が・・・測定された。表３．４に、二軸延伸、熱固定した改質ＰＣＨＤＴと、ＰＥＴフィルムの物理的性質を示す。ＰＥＴフィルムに比べ、ＰＣＨＤＴフィルムは低密度、低強度、低吸水性、高透明度、高い熱変形温度を示す。
　▲２▼第９５頁第３〜５行
「ｆ．１，４−ＣＨＤＭポリエステルの環境安定性　１，４−シクロヘキサンジメタノールを含むポリエステルの顕著な特徴は、耐加水分解性である。このことは、バルキーなシクロヘキサン環の立体効果から当然予想される。・・・」
　▲３▼第９６頁下から２行〜第９７頁第２行
「図３．１９は、ＰＣＨＤＴフィルムが、ＰＥＴフィルムに比較して良好な耐加水分解性を持っていることを明らかにしている。この図は分子量の尺度である対数粘度の保持率を相対湿度１００％、１１０℃での暴露時間に対してプロットしてある。このＰＣＨＤＴフィルムは、１７ｍｏｌ％のイソフタル酸を含む。
　▲４▼第９７頁下から１１〜９行
「すでに述べてきた数多くの１，４−シクロヘキサンジメタノールのポリエステルのうち、酸成分が完全に、あるいは大部分テレフタル酸であるポリマーのみについて、繊維および織物の研究が行われた。」
　▲５▼第１０７頁第９行〜第１０８頁第１行
「ｂ．１，４−シクロヘキサンジメタノールとテレフタル酸および他のジカルボン酸との共重合ポリエステルの繊維および織物
（ｉ）物理的性質
　フィラメント糸　表３．１７に、テレフタル酸および他の酸との共重合ポリエステルから得られたフィラメント糸の物理的性質を示す。
　これらの改質成分はモル比にして１７〜５０ｍｏｌ％である。糸の強度は、第二成分が４０ｍｏｌ％に達するまでほとんど変化しない。しかし、伸度はかなり増大する傾向を示す。流動温度（強度ゼロとなる温度）は、第二酸成分１７ｍｏｌ％においても、著しく低下する。」
　また、同特開昭５８−２３９１５号公報（以下、「引用例２」という。）には、工業用ポリエステルモノフィラメントの製造方法について次のように記載されている。
　▲１▼第１頁右下欄第１３行〜第２頁左上欄第７行
「本発明は、工業用ポリエステルモノフィラメントの製造方法、とくに加熱及び加水分解に対する安定性の高度に改良されたポリエチレンテレフタレートを主体とするポリエステルモノフィランメントを製造する方法に関する。
　ポリエステルモノフィラメントは、その優れた物理的諸性質のため、抄紙装置用のスクリーンやカンバス織物、コンベアベルト、濾過布、ファスナー、芯地などとして広く使用されている。
　しかしながら、抄紙装置用のカンバス織物などに使用されるポリエステルモノフィラメントは、高温多湿の状態すなわち荷酷な加水分解条件下にさらされると強度が低下するという欠点をも有している。」
　▲２▼第３頁左下欄第１７行〜同右下欄第８行
「本発明を実施するに際して、芳香族モノカルボジイミドを添加する溶融ポリマーの温度と紡糸機内の平均滞留時間の関係はとくに重要である。ポリマー温度が２７０℃未満では十分なカルボキシル末端基封鎖が行われず、従って目的とする耐加水分解性、耐熱性を得ることができない。３１０℃を越えると、芳香族モノカルボジイミド自体の分解や、ポリマ劣化などのため、モノフィラメントの性能が著しく低下し、もはや工業用ポリエステルモノフィラメントのとしての十分な強伸度ならびに耐加水分解性、耐熱性が得られない。」
３．対比・判断
　そこで、本件第１発明と引用例１に記載された発明を対比すると、引用例１記載の発明における「１，４−シクロヘキサンジメタノール」は本件第１発明における「１，４−ジメチロールシクロヘキサン」と実質的に同一のものと認められ、また、引用例１記載の発明における「織物」は布の一種であるから布という点では本件第１発明における製紙機用布と共通するものであるから、両者は、次の（イ）、（ロ）、（ハ）の点において相違し、その他の点において一致しているものと認められる。
（イ）テレフタル酸、１，４−ジメチロールシクロヘキサンおよびイソフタル酸のコポリマーであるポリエステル材料からなる繊維が、本件第１発明においては、製紙機の形成部、プレス部または乾燥部で使用する製紙機用布であって、繊維構造を有するものに用いられるのに対して、引用例１に記載の発明においては、布に用いられる点。
（ロ）布の寿命が、本件第１発明においては、ポリエチレンテレフタレートを含有してなる布に比べて長いのに対して、引用例１記載の発明においてはこの点が明確でない点。
（ハ）上記繊維が、本件第１発明においては、２６０℃よりも高い融点を有するものであるのに対して、引用例１記載の発明においてはこの点が明確でない点。
〔相違点（イ）について〕
　引用例２には、ポリエステルモノフィラメントは、その優れた物理的諸性質のため、抄紙装置用のスクリーンやカンバス織物、コンベアベルト、濾過布、ファスナー、芯地などとして広く使用されていると記載されていることからみて、ポリエチレンテレフタレートを主体とするポリエステルモノフィランメントに限らず、一般にポリエステルモノフィラメントは、抄紙装置用のスクリーンやカンバス織物として使用し得ることが開示されているものと認められる。
　また、引用例２には、抄紙装置用のカンバス織物などに使用されるポリエステルモノフィラメントは、高温多湿の状態すなわち荷酷な加水分解条件下にさらされても強度が低下することのないように、ポリエステル材料に芳香族モノカルボジイミドを添加して耐加水分解性のものとすることが記載されている。そして、芳香族モノカルボジイミドを添加するという手段を採用するにしても、ポリエステルモノフィラメントの耐加水分解性を改良していることには変わりはないので、引用例２には、抄紙装置用のスクリーンやカンバス織物に使用されるポリエステルモノフィラメントを耐加水分解性のものとする必要があることが開示されていたものと認められる。
　そして、この抄紙装置用のスクリーンやカンバス織物は、本件第１発明における製紙機の形成部、プレス部または乾燥部で使用する製紙機用布と実質的に同一のものと認められる。
　したがって、１，４−シクロヘキサンジメタノールとテレフタル酸およびイソフタル酸からなる共重合ポリエステルからなる繊維を製紙機用布に使用することは、上記繊維が耐加水分解性であることを考慮すると当業者が容易に想到し得る程度のことと認められる。
〔相違点（ロ）について〕
　引用例１記載の、１，４−シクロヘキサンジメタノール（６８％トランス）とテレフタル酸８３／イソフタル酸１７のモル比のポリエステル（改質ＰＣＨＤＴ）は、ＰＥＴ（ポリエチレンテレフタレート）と比べ、低強度ではあるけれども、低吸水性、高い熱変形温度を示すこと、イソフタル酸を含む改質ＰＣＨＤＴフィルムは、ＰＥＴフィルムに比較して良好な耐加水分解性を持っていること、テレフタル酸と他の酸との共重合ポリエステルから得られたフィラメント糸の強度は、改質成分（他の酸）が４０ｍｏｌ％に達するまでほとんど変化しないこと等を総合的に勘案すると、表３．１７に記載されている１，４−シクロヘキサンジメタノール（７５％トランス）とテレフタル酸およびイソフタル酸からなる共重合ポリエステル繊維であって、イソフタル酸のｍｏｌ％が１７のものからなる布（織物）は、ＰＥＴからなる布と比べて、耐加水分解性であり、かつ、高い熱変形温度を有する等のために、長い寿命を示すものと認められる。
　したがって、布の寿命がポリエチレンテレフタレートを含有してなる布に比べて長いという点において、両者間に実質的な差異はないものと認められる。
〔相違点（ハ）について〕
　引用例１に記載の発明についてみるに、ポリ（１，４−シクロヘキシレンジメチレンテレフタレート）（７０％トランス）の通常の融点は２９０〜２９５℃であること（第８９頁参照）を考慮すると、これと１，４−シクロヘキサンジメタノールのトランス％にさほどの差異のない１，４−シクロヘキサンジメタノール（６８％トランス）とテレフタル酸およびイソフタル酸からなる共重合ポリエステルの融点は、第９２頁の図３．１６から、イソフタル酸のｍｏｌ％が１７のものは少なくとも２６０℃を超え、イソフタル酸のｍｏｌ％がこの値よりも少なくなるにしたがって、２９０〜２９５℃に近い値になることを読みとることができる。
　そして、１，４−シクロヘキサンジメタノールの共重合ポリエステルは、１，４−シクロヘキサンジメタノールのトランス％値が多くなるにしたがってポリマーの融点が高くなる傾向にあることが第９１頁の図３．１５から見て取れるから、引用例１記載の発明において、上記の１，４−シクロヘキサンジメタノール（７５％トランス）とテレフタル酸およびイソフタル酸からなる共重合ポリエステル繊維であって、イソフタル酸のｍｏｌ％が１７のものは、少なくとも、融点が２６０℃以下になることはないものと認められる。
　ところで、本件第１発明において、繊維が２６０℃よりも高い融点を有するものとすることについて明細書の発明の説明に明示されていないことから判断すると、この数値は、抄紙装置用の布が高温条件下に置かれることに配慮して、どの程度の耐熱性が必要であるかということから当業者が実験等により適宜に決定する設計的事項と認められる。
　したがって、引用例１記載の発明について、引用例１記載の布（織物）を製紙機用布として使用する際に耐熱性に配慮して、引用例１に記載されている繊維の中で、イソフタル酸のｍｏｌ％が最も低く、融点が最も高い１，４−シクロヘキサンジメタノールとテレフタル酸（７５％トランス）８３／イソフタル酸１７のモル比のポリエステルフィラメント糸を選択することに格別の困難性があるものとは認められない。
　その結果、繊維が２６０℃よりも高い融点を有するものとなることは自明のことであり、その数値は本件第１発明の繊維の融点範囲に包含されるものである。
４．むすび
　以上のとおりであるから、本件第１発明は引用例１および引用例２に記載された発明に基づいて当業者が容易に発明をすることができたものと認められるから、本件第１発明について、特許法第２９条第２項の規定により特許を受けることができない。
　そして、本件出願は、本件第１発明が特許を受けることができないので、その他の請求項に係る発明について検討するまでもなく、特許法第４９条第１項第１号の規定により拒絶されるべきものである。
　よって、結論のとおり審決する。